ШИХТА ДЛЯ ПРОИЗВОДСТВА ЗАПОЛНИТЕЛЯ
CHARGE STOCK FOR PRODUCTION OF AGGREGATE

Изобретение относится к производству заполнителей для бетонов.
Известна шихта для производства заполнителя, содержащая, мас.%: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую, уголь, дополнительно содержит керамзитовую пыль, буру и волластонит при следующем соотношении компонентов, мас.%: глина монтмориллонитовая 73,5-87,0; уголь 2,0-3,0; керамзитовая пыль 5,0-11,0; бура 1,0-1,5; волластонит 5,0-11,0.
В таблице приведены составы шихты для производства заполнителя.
Таблица
Компоненты
Состав, мас.%:
1
2
3
Глина монтмориллонитовая
87,0
80.2
73,5
Уголь
2,0
2,5
3,0
Керамзитовая пыль
5,0
8,0
11,0
Бура
1,0
1,3
1,5
Волластонит
5,0
8,0
11,0
Прочность на сжатие, МПа
3-4
4-5
4-5
В составе шихты для производства заполнителя используют глины монтмориллонитовые, включающие Al-монтмориллонит и Fe-монтмориллонит (нонтронит).
Компоненты шихты дозируют в требуемых количествах. Уголь и волластонит по отдельности размалывают до прохождения через сетку №014. Используют керамзитовую пыль, полностью проходящую через сетку №014. Все компоненты смешивают. Полученную шихту увлажняют до 18-24% и формуют из нее гранулы размером 20-40 мм, которые сушат до влажности 2-5% и обжигают при температуре 1000-1100°C.
Источники информации
1. SU 1161500, C04B 31/00,1985.